(57)【特許請求の範囲】
【請求項１】
撥水撥油処理を施した眼鏡用プラスチックレンズの表面に、
（Ａ）顔料、（Ｂ）エポキシ樹脂、及び（Ｃ）溶剤を含有するパッド印刷用インキに（Ｄ）フッ素系界面活性剤を含有させたインキを用いてマーキングを行う方法において、
前記（Ｂ）エポキシ樹脂が、ビスフェノールＦ系エポキシ樹脂であることを特徴とする眼鏡用プラスチックレンズのマーキング方法。
【発明の詳細な説明】
【０００１】
【発明の属する技術分野】
本発明は、眼鏡用プラスチックレンズのマーキング方法に関するものである。
【０００２】
【従来の技術】
眼鏡用プラスチックレンズは、フレームに枠入れする前は円形であり、この円形レンズを装用者の処方に従って、枠入れ加工を行う。枠入れ加工時の作業としては、レンズの度数、乱視軸等の測定、玉摺り加工等が挙げられるが、その際には、高い精度が要求される。特に、レンズ上の位置によって度数が変わり、また独自の非点収差分布をもっている累進焦点レンズにおいては、度数測定も容易ではなく、作業者は高度な技術を必要とする。そのため、作業者が簡単かつ正確に枠入れ加工を行えるよう、予めレンズ表面に位置決め等のマーキングを行っている。例えば、特開平６−３４７６１５号公報では累進焦点レンズ表面に度数測定ガイド印を、消去可能なインキで描くことにより、初心者でも容易に度数測定ができるようにするための技術が開示されている。
【０００３】
【発明が解決しようとする課題】
しかし、現在使用されている一般的な、スタンプ印刷用インキや筆記用インキを用いて、撥水撥油処理を施したプラスチックレンズにマーキングを行うと、インキをはじいたり、又印刷後、加工中にインキが剥がれたりする問題点を有していた。また、簡単には剥がれにくいインキであっても、レンズ加工後マーキングが必要なくなった時に、エタノール等の溶剤で拭き取らなくてはならないため、消去性に優れていることも必要である。
【０００４】
そこで本発明は、このような問題点を解決するもので、その目的とするところは、眼鏡用プラスチックレンズのマーキングを行った後に玉摺加工等を行っても、マーキングが剥がれることなく、かつ、玉摺加工等を行った後にエタノールを用いて簡単にマーキングを取ることができる、眼鏡用プラスチックレンズのマーキング方法を提供することにある。
また、その結果、枠入れ加工等の作業を容易かつ正確に行うことができ、また、消したマーキングの跡のレンズ表面性能に変化を起こさせず、加工ミスや不良品等の発生を防ぐことができる、眼鏡用プラスチックレンズのマーキング方法を提供することにある。
【０００５】
【課題を解決するための手段】
本発明の眼鏡用プラスチックレンズのマーキング方法は、撥水撥油処理を施した眼鏡用プラスチックレンズの表面に、（Ａ）顔料、（Ｂ）エポキシ樹脂、及び（Ｃ）溶剤を含有するパッド印刷用インキに（Ｄ）フッ素系界面活性剤を含有させたインキを用いてマーキングを行う方法において、前記（Ｂ）エポキシ樹脂が、ビスフェノールＦ系エポキシ樹脂であることを特徴とする。
【０００６】
このため、本発明の眼鏡用プラスチックレンズのマーキング方法を用いると、眼鏡用プラスチックレンズのマーキングを行った後に玉摺加工等を行っても、マーキングが剥がれることなく、かつ、玉摺加工等を行った後にエタノールを用いて簡単にマーキングを取ることができる。
また、この結果、枠入れ加工等の作業を容易かつ正確に行うことができ、また、消したマーキングの跡のレンズ表面性能に変化がないため、加工ミスや不良品等の発生を防ぐことができる。
【０００７】
パッド印刷用インキには（Ａ）顔料、（Ｂ）エポキシ樹脂、及び（Ｃ）溶剤が含有されている。（Ａ）の顔料としては、ニトロ顔料、アゾ系顔料、アントラキノン系顔料、フタロシアニン系顔料、トリフェニルメタン系顔料、キサンテン系顔料、ジオキサジン系顔料、キナクリドン系顔料等の有機顔料が挙げられる。顔料としてはこの有機顔料に無機顔料を加えるとより効果的である。（Ｃ）の溶剤としては、沸点が１８０℃以上の高沸点溶剤が好ましい。
【０００８】
パッド印刷用インキに含有させる（Ｄ）のフッ素系界面活性剤としては、陰イオン性、陽イオン性又は非イオン性の界面活性剤を使用することができる。具体的な例としては、フロラードＦＣ−１３５、同−１７１、同−４３０、同−７２５（住友スリーエム（株）製）が挙げられる。
【０００９】
パッド印刷用インキは、他の用途に使用される、例えば、印刷用インキ、筆記用インキ等の、インキと比較して、画線濃度が高いため、撥水撥油処理を施したプラスチックレンズの表面においてもインキがにじまない。
また、従来のパッド印刷用インキではなく、フッ素系界面活性剤を含有するパッド印刷用インキを用いたことにより、撥水撥油処理を施したプラスチックレンズの表面においてもはじかれることなく、鮮明にマーキングを行うことが可能となる。
【００１０】
【発明の実施の形態】
以下、実施例により本発明を、詳しく説明するが、本発明はこれ等に限定されるものではない。
【００１１】
（実施例１）
累進焦点のプラスチックレンズ（撥水撥油処理を施した反射防止膜を有するレンズである。水に対する静止接触角は、１００℃である。）に、水平線、フィッティングポイント及び近用部のマーキングを、凹版印刷で行った。インキとしては、（Ａ）顔料、（Ｂ）エポキシ樹脂及び（Ｃ）溶剤を含有するパッド印刷用インキに（Ｄ）フッ素系界面活性剤を含有させたインキを用いた。このインキの組成は下記のとおりである。
【００１２】
（Ａ）顔料
ロリッドインキＲＭ−４１０９７（ツェラー製）１００ｇ
（Ｂ）エポキシ樹脂
ビスフェノールＦ系エポキシ樹脂（商品名：エピコート８０７  油化シェルエポキシ（株）製）２０ｇ
（Ｃ）溶剤
ジエチレングリコールモノブチルエーテル３０ｇ
（Ｄ）フッ素系界面活性剤
パーフルオロアルキルポリオキシエチレンエタノール０．１ｇ
マーキングの耐久試験は、次の方法で行った。
【００１３】
（１）マーキングを行った直後のマーキングの外観を評価する外観試験
（２）レンズを包装し、輸送を行い、レンズを取り出した後のマーキングの外観を評価するマーキングの外観試験。
【００１４】
（３）（２）のレンズの玉摺りを行い、乾いたタオルで水を拭き取った後のマーキングの外観を評価する外観試験。
【００１５】
（４）（３）のレンズのマーキングを、エタノールで拭き取った後のマーキングの跡残りを評価する外観試験。
【００１６】
（実施例２）
実施例１と同様なレンズを用い、水平線・フィッティングポイント・近用部のマーキングを、凸版印刷で行った。インキとしては、（Ａ）顔料、（Ｂ）エポキシ樹脂及び（Ｃ）溶剤を含有するパッド印刷用インキに（Ｄ）フッ素系界面活性剤を含有させたインキを用いた。このインキの組成は下記のとおりである。
【００１７】
（Ａ）顔料
有機顔料として、ジオキサジンバイオレット３０ｇ
無機顔料として、酸化チタン１０ｇ
（Ｂ）エポキシ樹脂
デナコール１１０１（ナガセ化成工業（株）製）３０ｇ
（Ｃ）溶剤
ジエチレングリコールモノエチルエーテル３５ｇ
（Ｄ）フッ素系界面活性剤
フロラードＦＣ−４３０（住友スリーエム（株）製）０．１ｇ
実施例１及び２でマーキングを行ったレンズの耐久試験を行った結果、眼鏡用プラスチックレンズのマーキングを行った後に玉摺加工等を行っても、マーキングが剥がれることなく、かつ、玉摺加工等を行った後にエタノールを用いて簡単にマーキングを取ることができるということが確認できた。
また、この結果、枠入れ加工等の作業を容易かつ正確に行うことができ、また、消したマーキングの跡のレンズ表面性能に変化がないため、加工ミスや不良品等の発生を防ぐことができるということが確認できた。
【００１８】
（比較例１）
実施例１と同様なレンズを用い、水平線・フィッティングポイント・近用部のマーキングを、以下の組成を有する印刷インキを用いて、凸版印刷で行った。
【００１９】
（Ｅ）不滅スタンプインキ・黒（（株）ライオン事務器製）１００ｇ
（Ｄ）フッ素界面活性剤
パーフルオロアルキルポリオキシエチレンエタノール  ０．１ｇ
比較例１でマーキングを行ったレンズに、試験評価を行ったところ、レンズ表面にはのったものの、容易に剥がれてしまった。
【００２０】
（比較例２）
実施例１において、フッ素系界面活性剤を除いたインキを用いる以外は、すべて同様の方法でマーキングを行ったレンズに、試験評価を行ったところ、レンズ表面でインキがはじかれてしまい、辛うじて残ったインキも後の試験によって剥がれてしまった。また、エタノールで拭き取った後も、インキの跡が残っており、眼鏡用レンズとして使用できないものであった。
【００２１】
実施例１及び２並びに比較例１及び２のマーキングの試験評価結果を表１に示す。
【００２２】
【表１】
0003887869.tif 000002
【００２３】
【発明の効果】
以上説明したように、本発明は、撥水撥油処理を施した眼鏡用プラスチックレンズの表面に、（Ａ）顔料、（Ｂ）エポキシ樹脂及び（Ｃ）溶剤を含有するパッド印刷用インキに（Ｄ）フッ素系界面活性剤を含有させたインキ、を用いてマーキングを行うことを特徴とするから、眼鏡用プラスチックレンズのマーキングを行った後に玉摺加工等を行っても、マーキングが剥がれることなく、かつ、玉摺加工等を行った後にエタノールを用いて簡単にマーキングを取ることができる。その結果、枠入れ加工等の作業を容易かつ正確に行うことができ、また、消したマーキングの跡のレンズ表面性能に変化がないため、加工ミスや不良品等の発生を防ぐことができる。